(57)【要約】【課題】カット融着の発生を抑制することができ、且つラベルの折り位置における印刷層の割れや、フィルム基材の裂けが発生し難い筒状ストレッチラベルを提供することである。【解決手段】筒状ストレッチラベル１０は、フィルム基材１１と、当該基材の少なくとも一方の面に形成された印刷層１２とを備え、フィルム基材１１が筒状体に成形された筒状ストレッチラベルである。フィルム基材１１は、線状低密度ポリエチレンと低密度ポリエチレンとの混合樹脂であって前者よりも後者の混合比率が高い混合樹脂を主成分として構成された基部層２０と、基部層２０の少なくとも内面に形成され、低密度ポリエチレンを主成分として構成された基部層２０以上の密度を有する表面層とを有し、フィルム基材１１の総厚みに対する表面層の厚みが２％〜２５％である。【選択図】図２
2015114593.tif 000002
【特許請求の範囲】
【請求項１】
フィルム基材と、
前記フィルム基材の少なくとも一方の面に形成された印刷層と、
を備え、前記フィルム基材が筒状体に成形された筒状ストレッチラベルにおいて、
前記フィルム基材は、
線状低密度ポリエチレンと低密度ポリエチレンとの混合樹脂であって前者よりも後者の混合比率が高い混合樹脂を主成分として構成された基部層と、
前記基部層の少なくとも内面に形成され、低密度ポリエチレンを主成分として構成された前記基部層以上の密度を有する表面層と、
を有し、前記フィルム基材の総厚みに対する前記表面層の厚みが２〜２５％である、筒状ストレッチラベル。
【請求項２】
前記基部層を構成する線状低密度ポリエチレンの密度が０．８８５〜０．９２５ｇ／ｃｍ3であり、前記基部層を構成する低密度ポリエチレンの密度が０．９１０〜０．９４０ｇ／ｃｍ3である、請求項１に記載の筒状ストレッチラベル。
【請求項３】
前記表面層の密度が、０．９１０〜０．９４５ｇ／ｃｍ3である、請求項１又は２に記載の筒状ストレッチラベル。
【請求項４】
前記表面層を構成する低密度ポリエチレンの密度が０．９２０〜０．９４５ｇ／ｃｍ3である、請求項１乃至３のいずれか１項に記載の筒状ストレッチラベル。
【発明の詳細な説明】
【技術分野】
【０００１】
本発明は、筒状ストレッチラベルに関する。
【背景技術】
【０００２】
筒状ストレッチラベルは、他のラベルと同様に、商品名やデザイン、商品説明等を表示する印刷層を備え、商品の購買意欲を高めるといった役割を果たす。筒状ストレッチラベルは、筒状体の周方向に引っ張られて伸張した状態で商品容器に被嵌され、その後引っ張り力が取り除かれると弾性力によって収縮して容器に装着される。このため、筒状ストレッチラベルには、伸張性及び復元性（これらを総称して、ストレッチ性という）に優れることが要求される。筒状ストレッチラベルの一例として、特許文献１には、低密度ポリエチレンからなる基材の両面にエチレン酢酸ビニル共重合体からなる内外面層を有するラベルが開示されている。
【０００３】
ところで、筒状ストレッチラベルは、印刷層等が形成された長尺状のフィルム基材を筒状体に成形した後、当該筒状体（以下、「筒状長尺体」という）を個々のラベルサイズにカットして製造される。筒状長尺体のカットに使用される装置としては、固定刃及び固定刃に対して進退移動可能な可動刃を備えるギロチンカッターや、図４，５に示すロータリーカッターが挙げられる。なお、筒状長尺体は、ストレッチラベラー（ラベル装着機）において容器等に装着される前にカットされるのが一般的である。
【０００４】
図４（筒状長尺体２００の幅方向一方側から見た図）に示すロータリーカッター１００は、固定刃１０１と可動刃である回転刃１０２を備える。ロータリーカッター１００は、例えばストレッチラベラーの上流側に配置される。筒状長尺体２００は、扁平状に折り畳まれてロール状に巻き取られた状態でラベラーに供給され、繰り出しローラー１０３等により固定刃１０１と回転刃１０２との間に通される。ロータリーカッター１００では、回転刃１０２が筒状長尺体２００を下流側へ繰り出すように回転しており、回転刃１０２の刃先が固定刃１０１と近接するときに２つの刃に挟まれた筒状長尺体２００が押し切られるようにカットされる。
【０００５】
図５（筒状長尺体２００の長手方向一方側から見た図）に示すロータリーカッター１５０は、軸１５２を中心にして自転しながら経路１５３上を公転する円盤状の回転刃１５１を備える。筒状長尺体２００は、図４に示す例と同様に、扁平状に折り畳まれた状態でラベラーに供給され、回転刃１５１が公転する経路１５３の近傍を通るように繰り出される。そして、自転する回転刃１５１は、筒状長尺体２００を幅方向に横切って移動し、筒状長尺体２００をカットする。
【先行技術文献】
【特許文献】
【０００６】
【特許文献１】特許第３１９７１３１号
【発明の概要】
【発明が解決しようとする課題】
【０００７】
上記のように、筒状ストレッチラベルは筒状長尺体２００をカットして製造されるが、当該カット時において、ラベルの内面同士が接合する所謂カット融着が発生する場合がある。特に、ギロチンカッターや図４に示すロータリーカッター１００を用いた場合には、例えばカット時の摩擦熱や押圧の影響等により、カット融着が発生し易い。例えば、図４に示すロータリーカッター１００では、筒状ストレッチラベルの上流側の開口部にカット融着が発生し易い。
【０００８】
上記カット融着の発生を抑制するために、剛性が高く硬いフィルム基材を用いることが考えられるが、この場合は、容器への装着時（ラベルを伸張した際）に、ラベルの折り位置における印刷層の割れや、フィルム基材の裂けが発生し易くなる。かかる不具合は、特に気温が低いときに顕著に発生する。
【０００９】
即ち、本発明の目的は、カット融着の発生を抑制することができ、且つラベルの折り位置における印刷層の割れや、フィルム基材の裂けが発生し難い筒状ストレッチラベルを提供することである。
【課題を解決するための手段】
【００１０】
本発明に係る筒状ストレッチラベルは、フィルム基材と、前記フィルム基材の少なくとも一方の面に形成された印刷層と、を備え、前記フィルム基材が筒状体に成形された筒状ストレッチラベルにおいて、前記フィルム基材は、線状低密度ポリエチレンと低密度ポリエチレンとの混合樹脂であって前者よりも後者の混合比率が高い混合樹脂を主成分として構成された基部層と、前記基部層の少なくとも内面に形成され、低密度ポリエチレンを主成分として構成された前記基部層以上の密度を有する表面層と、を有し、前記フィルム基材の総厚みに対する前記表面層の厚みが２〜２５％であることを特徴とする。
【００１１】
本発明に係る筒状ストレッチラベルにおいて、前記基部層を構成する線状低密度ポリエチレンの密度を０．８８５〜０．９２５ｇ／ｃｍ3とし、前記基部層を構成する低密度ポリエチレンの密度を０．９１０〜０．９４０ｇ／ｃｍ3とすることが好適である。
【００１２】
本発明に係る筒状ストレッチラベルにおいて、前記表面層の密度を０．９１０〜０．９４５ｇ／ｃｍ3とすることが好適である。
【００１３】
本発明に係る筒状ストレッチラベルにおいて、前記表面層を構成する低密度ポリエチレンの密度を０．９２０〜０．９４５ｇ／ｃｍ3とすることが好適である。
【発明の効果】
【００１４】
本発明によれば、カット融着の発生を抑制することができ、且つラベルの折り位置における印刷層の割れや、フィルム基材の裂けが発生し難い筒状ストレッチラベルを提供することができる。また、本発明に係る筒状ストレッチラベルによれば、カット融着が発生した場合であっても、融着状態を容易に解消することができる。
【図面の簡単な説明】
【００１５】
【図１】本発明の実施形態の一例である筒状ストレッチラベルの斜視図である。
【図２】本発明の実施形態の一例である筒状ストレッチラベルの断面図である。
【図３】本発明の実施形態の一例である筒状ストレッチラベルの長尺体を示す図である。
【図４】ロータリーカッターの一例を示す図である。
【図５】ロータリーカッターの他の一例を示す図である。
【発明を実施するための形態】
【００１６】
以下、図面を参照しながら、本発明の実施形態の一例である筒状ストレッチラベル１０について詳細に説明する。実施形態において参照する図面は、模式的に記載されたものであり、図面に描画された構成要素の寸法比率などは、以下の説明を参酌して判断されるべきである。
【００１７】
図１及び図２は、フィルム基材１１と、当該基材の少なくとも一方の面に形成された印刷層１２とを備え、フィルム基材１１が筒状体に成形された筒状ストレッチラベル１０を示す。筒状ストレッチラベル１０において、フィルム基材１１は、線状低密度ポリエチレンと低密度ポリエチレンとの混合樹脂であって前者よりも後者の混合比率が高い混合樹脂を主成分として構成された基部層２０と、基部層２０の少なくとも内面に形成され、低密度ポリエチレンを主成分として構成された基部層２０以上の密度を有する表面層とを有し、フィルム基材１１の総厚みに対する表面層の厚みが２％〜２５％である。
【００１８】
本明細書において、低密度ポリエチレンの「低密度」とは、０.８５０〜０.９４５ｇ／ｃｍ3を意味する。
【００１９】
ここで、表面層の厚みとは、基部層２０の少なくとも内面に形成された１つの表面層の厚みを意味する。即ち、表面層が基部層２０の両面に形成される場合は、各表面層の厚みがフィルム基材１１の総厚みの２％〜２５％である。
【００２０】
本明細書では、フィルム基材１１の表面のうち、筒状体の内側に向いた面を「内面」、筒状体の外側に向いた面を「外面」という。内面、外面の用語は、フィルム基材１１だけでなく、後述する基部層２０等についても使用し、基部層２０の表面のうち、筒状体の内側に向いた面を「内面」、筒状体の外側に向いた面を「外面」という。また、「内面、外面に層を形成する」との表現は、特に限定する場合を除き、内面、外面に層を直接形成する場合だけでなく、内面、外面と当該層との間に別の層が介在する場合も含む意図である。
【００２１】
筒状ストレッチラベル１０は、上記のように、フィルム基材１１と、印刷層１２とを備える。印刷層１２は、フィルム基材１１の内面、外面のいずれに形成されてもよく、両面に形成されてもよい。図２に示す例では、印刷層１２の損傷抑制等の観点から、フィルム基材１１の内面に印刷層１２が形成されている。また、印刷層１２は、フィルム基材１１の内面に所望のパターンで形成されてもよく、内面の略全域に形成されてもよい。
【００２２】
筒状ストレッチラベル１０は、印刷層１２が形成されたフィルム基材１１の端縁同士を重ね合わせて接合し、シール部１３を形成することで筒状体とされる。シール部１３は、フィルム基材１１を筒状にして一方の端縁を他方の端縁の外側に重ね合わせたときに、当該重ね合わせ部の外側に位置するフィルム基材１１の一方の端縁の内面と、内側に位置するフィルム基材１１の他方の端縁の外面とを接着剤で接合して形成できる。シール部１３は、接着剤による接合の他に、ヒートシールによる接合や、超音波による接合によっても形成することが可能である。また、シール部１３を形成する場合は、接着性を向上させるため、シール部１３に印刷層１２等の他の層を介在させないで、フィルム基材同士を直接接合することが好適である。なお、シール部１３は、フィルム基材１１の一方の端縁の内面と他方の端縁の外面とを接合する所謂封筒貼りの接合形態に限られず、フィルム基材１１の一方の端縁及び他方の端縁の内面同士、又は外面同士を接合する所謂合掌貼りの接合形態であってもよい。
【００２３】
フィルム基材１１は、ストレッチ性を有する基材であって、基部層２０と、表面層とを有する。表面層は、フィルム基材１１の最表面を構成する層である。本実施形態では、表面層として、基部層２０の内面に形成された内面層２１と、基部層２０の外面に形成された外面層２２とを有する。フィルム基材１１は、基部層２０と内面層２１のみを有する２層構造であってもよいが、好ましくは、基部層２０を中心層とし、その両面に内面層２１と外面層２２とを有する少なくとも３層構造である。フィルム基材１１は、本発明の目的を損なわない範囲で、基部層２０と表面層との間に他の層を設けてもよい。
【００２４】
フィルム基材１１の厚みは、特に限定されないが、５０〜２００μｍであることが好ましく、より好ましくは６０〜１５０μｍ、特に好ましくは６５〜１２０μｍである。
【００２５】
基部層２０は、フィルム基材１１に良好なストレッチ性を付与すると共に、後述の折り位置（折り目線３１：図３参照）における印刷層１２の割れや、フィルム基材１１の裂けを抑制する役割を果たす。基部層２０は、線状低密度ポリエチレン（ＬＬＤＰＥ）と低密度ポリエチレン（ＬＤＰＥ）との混合樹脂であって前者よりも後者の混合比率が高い混合樹脂を主成分として構成される。当該混合樹脂の含有率は、基部層２０を構成する全成分の総重量に対して、少なくとも５０重量％であり、好ましくは７０重量％以上、より好ましくは８０重量％以上、特に好ましくは９０重量％以上であり、上限値は１００重量％であってもよい。線状低密度ポリエチレンと低密度ポリエチレンとの混合比率（重量比）は、前者：後者＝５：９５〜４５：５５が好ましく、６：９４〜４０：６０がより好ましく、７：９３〜３０：７０が特に好ましく、１０：９０〜２５：７５が最も好ましい。
【００２６】
基部層２０における線状低密度ポリエチレンの含有率は、基部層２０を構成する全成分の総重量に対して、５〜３５重量％が好ましく、６〜３０重量％がより好ましく、７〜２５重量％が特に好ましく、１０〜２０重量％が最も好ましい。基部層２０における低密度ポリエチレンの含有率は、基部層２０を構成する全成分の総重量に対して、６０〜９５重量％が好ましく、６５〜９４重量％がより好ましく、７０〜９３重量％が特に好ましく、７５〜９０重量％が最も好ましい。なお、各ポリエチレンとして２種以上を併用する場合は、併用したポリエチレンのトータルがこの範囲内であればよい。
【００２７】
基部層２０は、線状低密度ポリエチレンと低密度ポリエチレンとの混合樹脂を主成分として構成される単層構造である。また、基部層２０は、混合樹脂を主成分とする層を複数含む多層構造としてもよい。基層部２０が多層構造の場合、線状低密度ポリエチレンと低密度ポリエチレンの混合比率を変更した複数の層を含む多層構造としてもよいし、これら２つのポリエチレンと他の樹脂成分を用いて、複数の層を含む多層構造としてもよい。基部層２０の厚みは、特に限定されないが、３０〜１５０μｍであることが好ましく、より好ましくは４０〜１１０μｍ、特に好ましくは５０〜１００μｍである。基部層２０の厚みは、フィルム基材１１の総厚みに対して、５０％以上が好ましく、より好ましくは６０％以上、特に好ましくは６５％以上である。
【００２８】
基部層２０を構成する線状低密度ポリエチレンは、チーグラー系触媒、クロム系触媒、メタロセン触媒等の各種触媒を使用して中低圧下又は高圧下で重合される低密度ポリエチレンであって、直鎖状のポリエチレンに短い側鎖が多数導入された構造を有する。線状低密度ポリエチレンは、エチレンと、炭素数が３〜２０のαオレフィンとの共重合体である。当該αオレフィンは、１‐ブテン、１‐ペンテン、４‐メチル‐１‐ペンテン、１‐ヘキセン、１‐ヘプテン、１‐オクテン等の炭素数４〜８のαオレフィンが特に好ましい。αオレフィン成分の含有量は、単量体成分の総重量に対して、好ましくは１〜２０重量％であり、より好ましくは２〜１５重量％であり、特に好ましくは５〜１０重量％である。また、線状低密度ポリエチレンは、メタロセン系触媒を用いて重合されたものが特に好適である。これら線状低密度ポリエチレンは、単独で用いてもよいし、２種以上を併用してもよい。
【００２９】
上記線状低密度ポリエチレンの密度は、０．８８５〜０．９２５ｇ／ｃｍ3であることが好ましく、０．８９０〜０．９２０ｇ／ｃｍ3であることがより好ましく、０．９００〜０．９２０ｇ／ｃｍ3であることが特に好ましい。２種以上の線状低密度ポリエチレンを用いる場合は、全ての線状低密度ポリエチレンのトータル密度がこの範囲内であればよい。密度がこの範囲内であれば、さらに良好なストレッチ特性が得られると共に、折り位置における印刷層１２の割れを抑制し易くなる。
【００３０】
上記線状低密度ポリエチレンのＭＦＲ（１９０℃、２．１６ｋｇ）は、１〜３０ｇ／１０分であることが好ましく、１〜２０ｇ／１０分であることがより好ましく、１〜１０ｇ／１０分であることが特に好ましい。２種以上の線状低密度ポリエチレンを用いる場合は、全ての線状低密度ポリエチレンのトータルＭＦＲがこの範囲内であればよい。ＭＦＲがこの範囲内であれば、生産性が良好になる。
【００３１】
上記線状低密度ポリエチレンは、本発明の目的を損なわない範囲で、エチレン及び上記αオレフィン以外の単量体成分、例えば、酢酸ビニル（ＶＡ）等のカルボン酸ビニル、アクリル酸（ＡＡ）等の不飽和カルボン酸、メタクリル酸メチル（ＭＭＡ）等の（メタ）アクリル酸エステルなどを含有していてもよい。但し、上記線状低密度ポリエチレンは、エチレン及び上記αオレフィン以外の単量体成分を含まないことが好ましい。
【００３２】
上記線状低密度ポリエチレンには、市販品を用いることができる。適用可能な市販品としては、例えば、宇部丸善ポリエチレン（株）製の「７１５ＦＴ，０５４０Ｆ，１５４０Ｆ，２５４０Ｆ」、住友化学（株）製の「ＦＶ２０１，ＦＶ２０３，ＦＶ４０１，ＦＶ４０５」、日本ポリエチレン（株）製の「ＵＦ２４０，ＵＦ４４２」等が挙げられる。
【００３３】
基部層２０を構成する低密度ポリエチレンは、過酸化物等を触媒として高圧下で重合される低密度ポリエチレンであって、高圧法ポリエチレンとも呼ばれる。低密度ポリエチレンは、不規則な側鎖が多数導入された分岐構造を有する。低密度ポリエチレンは、エチレンの単独重合体、又は線状低密度ポリエチレンと同様に、エチレンと炭素数が３〜２０のαオレフィンとの共重合体である。これら低密度ポリエチレンは、単独で用いてもよいが、好ましくは互いに密度が異なる２種以上を併用する。
【００３４】
上記低密度ポリエチレンの密度は、０．９１０〜０．９４０ｇ／ｃｍ3であることが好ましく、０．９１５〜０．９３５ｇ／ｃｍ3であることがより好ましく、０．９２０〜０．９３０ｇ／ｃｍ3であることが特に好ましい。２種以上の低密度ポリエチレンを用いる場合は、全ての低密度ポリエチレンのトータル密度がこの範囲内であればよい。密度がこの範囲内であれば、より良好なストレッチ特性が得られると共に、折り位置における印刷層１２の割れを抑制し易くなる。
【００３５】
２種類の低密度ポリエチレンを用いる場合、一方の密度が０．９２０ｇ／ｃｍ3以上０．９３０ｇ／ｃｍ3未満であることが好ましく、他方の密度が０．９３０〜０．９４０ｇ／ｃｍ3（０．９３０ｇ／ｃｍ3以上０．９４０ｇ／ｃｍ3以下）であることが好ましい。
【００３６】
上記低密度ポリエチレンのＭＦＲ（１９０℃、２．１６ｋｇ）は、１〜３０ｇ／１０分であることが好ましく、１〜２０ｇ／１０分であることがより好ましく、１〜１０ｇ／１０分であることが特に好ましい。２種以上の低密度ポリエチレンを用いる場合は、全ての低密度ポリエチレンのトータルＭＦＲがこの範囲内であればよい。ＭＦＲがこの範囲内であれば、生産性が良好になる。（後述の内面層２１を構成する低密度ポリエチレンについても同様）
【００３７】
上記低密度ポリエチレンは、本発明の目的を損なわない範囲で、エチレン及び上記αオレフィン以外の単量体成分、例えば、酢酸ビニル（ＶＡ）等のカルボン酸ビニル、アクリル酸（ＡＡ）等の不飽和カルボン酸、メタクリル酸メチル（ＭＭＡ）等の（メタ）アクリル酸エステルなどを含有していてもよい（後述の内面層２１を構成する低密度ポリエチレンについても同様）。但し、基部層２０に用いられる低密度ポリエチレンは、エチレン及び上記αオレフィン以外の単量体成分を含まないことが好ましい。
【００３８】
上記低密度ポリエチレンには、市販品を用いることができる。適用可能な市販品としては、例えば、宇部丸善ポリエチレン（株）製の「Ｆ２３４，Ｆ２２２ＮＨ，Ｆ５２２Ｎ，Ｚ３７２」、住友化学（株）製の「Ｆ２００，Ｆ４１２−１」、日本ポリエチレン（株）製の「ＳＦ９４１，ＳＦ８４０２」等が挙げられる。
【００３９】
基部層２０の全体の密度は、０．９００〜０．９３５ｇ／ｃｍ3であることが好ましく、０．９１０〜０．９３５ｇ／ｃｍ3であることがより好ましく、０．９１５〜０．９３０ｇ／ｃｍ3であることがさらに好ましく、０．９２０〜０．９３０ｇ／ｃｍ3であることが特に好ましい。基部層２０には、本発明の目的を損なわない範囲で、低密度ポリエチレン及線状低密度ポリエチレン以外の樹脂成分や、可塑剤、滑剤、ワックス、帯電防止剤等の各種添加剤が含まれていてもよい。
【００４０】
内面層２１は、基部層２０の内面に形成されたフィルム基材１１の最内面を構成する表面層であって、カット融着を抑制する役割を果たす。内面層２１は、低密度ポリエチレンを主成分として構成され、適度なストレッチ性を有する。低密度ポリエチレンの含有率は、内面層２１を構成する樹脂成分の総重量に対して、少なくとも５０重量％であり、好ましくは５５重量％以上、より好ましくは６０重量％以上、特に好ましくは７０重量％以上であり、上限値は１００重量％であってよい。２種以上の低密度ポリエチレンを用いる場合は、全ての低密度ポリエチレンのトータルがこの範囲内であればよい。
【００４１】
内面層２１は、後述のカット位置３２（図３参照）だけに形成されてもよいが、生産性等の観点から、好ましくは基部層２０の内面の全域に形成される。内面層２１の厚みは、フィルム基材１１の総厚みに対して、２〜２５％であり、好ましくは３〜２０％、より好ましくは５〜１７％である。例えば、内面層２１の厚みは、２〜２５μｍであることが好ましく、より好ましくは３〜２０μｍ、特に好ましくは５〜１８μｍである。
【００４２】
内面層２１を構成する低密度ポリエチレンは、基部層２０を構成する低密度ポリエチレンと同様に、過酸化物等を触媒として高圧下で重合される低密度ポリエチレンであって、不規則な側鎖が多数導入された分岐構造を有する。当該低密度ポリエチレンは、エチレンの単独重合体、又はエチレンと炭素数が３〜２０のαオレフィンとの共重合体である。これら低密度ポリエチレンは、単独で用いてもよいし、２種以上を併用してもよい。
【００４３】
内面層２１を構成する低密度ポリエチレンは、内面層２１の密度が基部層２０の密度以上になるのであれば、基部層２０を構成する低密度ポリエチレンと同じ密度の樹脂や基部層２０のものより低密度の樹脂であってもよいが、好ましくは基部層２０の低密度ポリエチレンより高密度の樹脂を用いる。内面層２１を構成する低密度ポリエチレンの密度は、０．９２０〜０．９４５ｇ／ｃｍ3であることが好ましく、０．９２５〜０．９４０ｇ／ｃｍ3であることがより好ましく、０．９３０〜０．９４０ｇ／ｃｍ3であることが特に好ましい。２種以上の低密度ポリエチレンを用いる場合は、全ての低密度ポリエチレンのトータル密度がこの範囲内であればよい。密度がこの範囲内であれば、比較的良好なストレッチ特性が得られると共に、カット融着を抑制し易くなる。
【００４４】
内面層２１は、低密度ポリエチレン以外に他の樹脂を含有していてもよい。例えば、内面層２１に用いられる低密度ポリエチレンは比較的硬い樹脂であるため、低密度ポリエチレンと共に内面層２１を構成する他の樹脂として好適なものは、低密度ポリエチレンよりも柔軟性の高い樹脂である。当該柔軟性の高い樹脂は、例えば、スチレン−ブタジエン−スチレンブロック共重合体（ＳＢＳ）、スチレン−イソプレン−スチレンブロック共重合体（ＳＩＳ）、スチレン−ブタジエン・イソプレン−スチレンブロック共重合体（ＳＢＩＳ）等のスチレン−ジエン系共重合体や、エチレン−酢酸ビニル共重合体（ＥＶＡ）が挙げられ、特にＥＶＡが好ましい。内面層２１として低密度ポリエチレンとＥＶＡとを併用する場合、筒状ストレッチラベル１０の内面同士がカット融着した場合でも、弱い力でその融着を剥離できるため好ましい。なお、内面層２１は、本発明の目的を損なわない範囲で線状低密度ポリエチレン（ＬＬＤＰＥ）を含有してもよいが、柔軟性を付与する目的で多量にＬＬＤＰＥを用いると、カット融着が発生しやすくなり、融着する力も強くなる傾向にあるため、内面層２１は、ＬＬＤＰＥを含有していないか、含有する場合であってもその含有量は少量（例えば５重量％未満）であることが好ましい。
【００４５】
内面層２１が低密度ポリエチレンとＥＶＡとで構成される場合、ＥＶＡの含有率は、内面層２１を構成する樹脂成分の総重量に対して、０重量％を超え５０重量％以下であり、好ましくは１〜４５重量％、より好ましくは５〜４０重量％、特に好ましくは１０〜３０重量％である。内面層２１を構成する樹脂全体に対する酢酸ビニル成分の含有量は、０．１〜１０重量％が好ましく、０．５〜６重量％がより好ましい。
【００４６】
内面層２１を構成する樹脂には、市販品を用いることができる。適用可能な市販品としては、例えば、低密度ポリエチレンとして、宇部丸善ポリエチレン（株）製の「Ｆ２３４，Ｆ２２２ＮＨ，Ｆ５２２Ｎ，Ｚ３７２」、住友化学（株）製の「Ｆ２００，Ｆ４１２−１」、日本ポリエチレン（株）製の「ＳＦ９４１，ＳＦ８４０２」等が挙げられる。ＥＶＡとしては、宇部丸善ポリエチレン（株）製の「Ｖ２０６」、日本ポリエチレン（株）製の「ＬＶ１５１１」等が挙げられる。
【００４７】
内面層２１の全体の密度は、基部層２０の密度以上であり、好ましくは基部層２０の密度よりも高い。具体的には、０．９１０〜０．９４５ｇ／ｃｍ3であることが好ましく、０．９１５〜０．９４０ｇ／ｃｍ3であることがより好ましく、０．９２０〜０．９３５ｇ／ｃｍ3であることがさらに好ましく、０．９２０ｇ／ｃｍ3を超え０．９３５ｇ／ｃｍ3以下であることが特に好ましい。内面層２１には、可塑剤、滑剤、ワックス、帯電防止剤等の各種添加剤が含まれていてもよい。
【００４８】
外面層２２は、任意で基部層２０の外面に形成されたフィルム基材１１の最外面を構成する表面層であって、製造時及び使用時における耐久性（耐損傷性）を向上させる役割を果たす。外面層２２は、フィルム基材１１のストレッチ性を損なわない範囲で、どんな材料を使用してもよいが、より好ましくは低密度ポリエチレンを主成分として構成され、適度なストレッチ性を有する。低密度ポリエチレンの含有率は、外面層２２を構成する樹脂成分の総重量に対して、少なくとも５０重量％であり、好ましくは５５重量％以上、より好ましくは６０重量％以上、特に好ましくは７０重量％以上であり、上限値は１００重量％であってよい。２種以上の低密度ポリエチレンを用いる場合は、全ての低密度ポリエチレンのトータルがこの範囲内であればよい。
【００４９】
外面層２２は、基部層２０の外面の全域に形成されることが好適である。外面層２２の厚みは、フィルム基材１１の総厚みに対して、２〜２５％であり、好ましくは３〜２０％、より好ましくは５〜１７％である。例えば、外面層２２の厚みは、２〜２５μｍであることが好ましく、より好ましくは３〜２０μｍ、特に好ましくは５〜１７μｍである。
【００５０】
外面層２２を構成する低密度ポリエチレンには、内面層２１を構成する低密度ポリエチレンに例示されるものと同様の樹脂を用いることができる。また、内面層２１と同様に、低密度ポリエチレンと、スチレン−ジエン系共重合体や、エチレン−酢酸ビニル共重合体（ＥＶＡ）との混合樹脂を用いて外面層２２を形成してもよく、低密度ポリエチレンとＥＶＡとの混合樹脂を用いて外面層２２を形成することが好ましい。本実施形態では、内面層２１と外面層２２とを同じ樹脂組成で形成し、物性（密度、厚み等）が略同一である。
【００５１】
印刷層１２は、例えば、商品名やイラスト、商品説明等を表示するための層であって、フィルム基材１１の内面若しくは外面、又は内面及び外面の両面に所望のパターンで形成される。本実施形態では、フィルム基材１１の内面層２１の内面に印刷層１２が形成されている。印刷層１２の厚みは、特に限定されないが、好ましくは０．１〜１０μｍである。印刷層１２には、折り位置で割れが発生し易いが、基部層２０の機能により当該割れが抑制される。
【００５２】
印刷層１２は、フィルム基材１１の一方の面を内面として筒状体に成形する前に、フィルム基材１１の一方の面若しくは他方の面又は両方の面に印刷インキを塗布し、乾燥等によって塗布したインキを固化することで形成される。印刷層１２の形成には、例えば、所望の顔料や染料等の色材、アクリル系樹脂やウレタン系樹脂等のバインダ樹脂、有機溶剤、及び各種添加剤（例えば、可塑剤、滑剤、ワックス、帯電防止剤）等を含む溶剤型インキが印刷インキとして用いられる。そして、この印刷インキを用いて、グラビア印刷法、フレキソ印刷法、又は凸版輪転印刷法等の公知乃至慣用の印刷方法によって印刷を行なうことで印刷層１２を形成することができる。印刷層１２は、例えばアクリル系樹脂やウレタン系樹脂等のバインダ樹脂中に所望の顔料や染料等の色材が分散してなる層、又はバインダ樹脂により色材を結着してなる層であって、任意の添加剤を含有していてもよい。
【００５３】
筒状ストレッチラベル１０には、ストレッチ性に影響を与えない範囲で、印刷層１２以外の層を設けてもよい。例えば、印刷層１２上に保護層を設けてもよい。また、フィルム基材１１の外面に印刷層１２を形成したときには、保護層を当該印刷層上に設けてもよい。また、印刷層１２がフィルム基材１１の外面に形成されていない場合であっても、フィルム基材１１の外面には、滑り性の付与や傷付き防止等を目的として透明なオーバーコート層を設けてもよい。保護層やオーバーコート層は、公知乃至慣用のインキを用いて公知乃至慣用の印刷法によって形成でき、例えば、アクリル系樹脂やウレタン系樹脂等のバインダ樹脂、有機溶剤、及び各種添加剤（例えば、可塑剤、滑剤、ワックス、帯電防止剤）等を含む溶剤型透明インキ、又は透明性を損なわない色材をさらに含有する透明インキを用いて形成できる。保護層やオーバーコート層は、例えばアクリル系樹脂やウレタン系樹脂等のバインダ樹脂からなる層であって、任意の添加剤や透明性を損なわない色材を含有していてもよい。フィルム基材１１の外面に形成される場合には、保護層やオーバーコート層は透明であることが好ましい。
【００５４】
ここで、筒状ストレッチラベル１０の製造方法を例示する。
【００５５】
筒状ストレッチラベル１０の一連の製造工程は、フィルム基材１１の長尺体である第１長尺体を作製する工程（以下、工程（ａ）とする）、第１長尺体に印刷層１２を形成して第２長尺体を作製するする工程（以下、工程（ｂ）とする）、第２長尺体を筒状体に成形して筒状長尺体を作製する工程（以下、工程（ｃ）とする）、及び筒状長尺体を個々のラベルサイズにカットして筒状ストレッチラベル１０を作製する工程（以下、工程（ｄ）とする）とを含む。
【００５６】
まず初めに、工程（ａ）について説明する。
第１長尺体は、従来公知のフィルム形成方法、例えば溶融押出し法により作製できる。溶融押出し法では、基部層２０、内面層２１となる第１表面層、及び外面層２２となる第２表面層を構成する原料樹脂を押出機に投入して溶融し、溶融した樹脂をＴダイに供給し、薄膜状の溶融樹脂をダイスリットから冷却したキャスティングドラム上に押出して冷却固化しフィルム化する。押出し温度は、特に限定されないが、１８０℃〜２４０℃程度が好ましく、２００℃〜２２０℃がより好ましい。各層を積層する方法は、例えば、Ｔダイの直前にフィードブロックを設置して各溶融樹脂を層流状態でＴダイに供給するフィードブロック法、多層のマニホールドを用いるマルチマニホールド法のいずれを適用してもよい。こうして、第１表面層／基部層２０／第２表面層の積層構造を有する第１長尺体（例えば、ロール状に巻き取られた第１長尺体）が作製される。
【００５７】
なお、第１長尺体は、内面層２１となる第１表面層と基部層２０からなり、外面層２２となる第２表面層を有さない層構造としてもよい。また、上記第１長尺体は、無延伸フィルムであるが、ストレッチ性を損なわない範囲で延伸処理されてもよい。また、第１長尺体（又は第２長尺体）に対して、コロナ処理やフレイム処理等の表面処理を行ってもよいし、帯電防止コート層や保護層、オーバーコート層など、表面層及び基部層２０以外の層を設けてもよい。
【００５８】
次に、工程（ｂ）について説明する。
工程（ｂ）では、第１長尺体をロールの形態で印刷機等に供給してＭＤ方向（長尺体の長手方向）に連続搬送しながら、第１長尺体の一方の面若しくは他方の面又は両方の面に印刷層１２を形成する。印刷層１２は、上記のように、グラビア印刷法等により形成できる。このようにして、第１長尺体の一方の面若しくは他方の面又は両方の面に印刷層１２が形成された第２長尺体（例えば、ロール状に巻き取られた第２長尺体）を作製する。なお、本実施形態では、第１表面層上に印刷層１２が形成される。
【００５９】
次に、工程（ｃ）について説明する。
工程（ｃ）では、印刷層１２が形成された第２長尺体を筒状長尺体に成形する。第２長尺体は、ＴＤ方向（長尺体の幅方向）が周方向となるようにＴＤ方向両端同士を重ね合わせてシール部１３を形成することで筒状長尺体とされる。シール部１３は、例えば、接着剤シールやヒートシールによって形成できる。シール部１３は、筒状体の周方向に０．５〜５ｍｍ程度の長さとなるように形成される。なお、第２長尺体は筒状に成形する前に、ＴＤ方向に所定幅となるようにＭＤ方向にスリットを行い、筒状長尺体の周方向の長さを調整することが好適である。
【００６０】
図３は、工程（ｃ）により作製される筒状長尺体３０を示す。筒状長尺体３０は、第１表面層が筒状体の内側を向くようにしてシール部１３を形成することで作製される。シール部１３は、筒状長尺体３０のＭＤ方向に沿って形成される。こうして、第１表面層が内面層２１となる。また、印刷層１２は第１表面層上に形成されているから、印刷層１２が筒状体の内側に設けられることになる。
【００６１】
筒状長尺体３０は、保管性や搬送性等の観点から、扁平状に折り畳まれることが好適であり、例えばシール部１３を形成して筒状にされた後に折り畳まれる。このため、筒状長尺体３０には、シール部１３と略平行な２つの折り目線３１が形成される。折り目線３１で折り畳まれた扁平状の筒状長尺体３０は、例えばロール状に巻き取られて、ロール形態で保管、搬送される。
【００６２】
次に、工程（ｄ）について説明する。
工程（ｄ）では、筒状長尺体３０を個々のラベルサイズにカットして筒状ストレッチラベル１０を作製する。筒状長尺体３０は、上記ロール形態でストレッチラベラー（ラベル装着機）に供給され、当該ラベラーおいてカットされるのが一般的であり、例えば容器等に装着される前に点線で示すカット位置３２でカットされる。こうして、筒状長尺体３０は、複数の筒状ストレッチラベル１０に分割される。筒状長尺体３０は、ＭＤ方向に連続搬送されながら、ギロチンカッターやロータリーカッターにより個々のラベルサイズにカットされる。なお、筒状ストレッチラベル１０には、慣用の方法でミシン目線を形成してもよい。
【００６３】
ここで、筒状ストレッチラベル１０（筒状長尺体３０）の作用効果について説明する。
【００６４】
筒状長尺体３０には、上記のように、扁平状に折り畳まれることで折り目線３１が形成されている。筒状長尺体３０は、折り目線３１が形成された部分においてフィルム基材１１及び印刷層１２に大きなストレスが加わっているが、所定の組成を有する基部層２０を設けたことにより、拡径した際の折り位置における印刷層１２の割れやフィルム基材１１の裂けが抑制される。
【００６５】
筒状長尺体３０は、上記のように、ギロチンカッターやロータリーカッター等種々のカッターを用いて個々のラベルサイズにカットされる。このとき、例えば、カット時の摩擦熱や押圧の影響等により、筒状長尺体３０の内面同士が接合するカット融着が発生し易い状況となる。特に、押し切りされるようなギロチンカッターや図４に示される機構のロータリーカッターはカット融着し易い傾向にある。筒状長尺体３０は、所定の組成を有する内面層２１が設けられているため当該カット融着の発生を抑制することができる。また、カット融着が発生したとしても融着の程度が小さく、容易に引き離すことが可能である。このため、筒状長尺体３０は、カット融着しにくいカッターを搭載したストレッチラベラーだけでなく、比較的カット融着しやすいカッターを搭載したストレッチラベラーにも使用でき、汎用性に優れる。
【００６６】
つまり、特定の基部層２０と特定の内面層２１とを有するフィルム基材１１（第１長尺体）を用いることにより、カット融着の発生を抑制することができると共に、ラベルの折り位置における印刷層１２の割れや、フィルム基材１１の裂けを抑制することが可能になる。
【００６７】
なお、筒状ストレッチラベル１０は、例えば、ストレッチラベラーを用いて容器等の被着物に装着される。ストレッチラベラーは、ストレチャー（拡径装置）で筒状ストレッチラベル１０を周方向に引っ張って伸張させた状態（例えば、容器等のラベル装着箇所の最大周長よりも若干大きくなる程度にラベルを拡径させた状態）とし、拡径された筒の内側に被着物を嵌挿する。筒状ストレッチラベル１０の内側に被着物が嵌挿された状態で、ストレッチャーを除去して引っ張り力を取り除くと、ラベルが弾性的に収縮し容器等に追従して装着される。なお、筒状ストレッチラベル１０は、少なくとも２％程度周方向に伸張した状態で装着されていることが好適である。
【００６８】
ここで、筒状ストレッチラベル１０のストレッチ特性について説明する。
【００６９】
筒状ストレッチラベル１０のストレッチ特性は、引っ張り応力や、瞬間歪みにより表すことができる。引っ張り応力とは、引っ張り試験機によって評価サンプルを所定の試験速度で引っ張って所定量伸張させたときに、引っ張り試験機に作用する引っ張り抵抗力である。即ち、伸張に抵抗する力であり、引っ張り応力が小さいほど、ラベルは伸ばし易く伸張性が高いことを意味する。瞬間歪み（％）は、所定の試験速度で所定量伸張させた引っ張り試験後に所定の試験速度で引っ張り抵抗力がゼロになるまで戻した際の評価サンプルが元の長さに戻らずに変形した度合い（変形量／評価サンプルの元の長さ）である。なお、引っ張り試験における所定の試験速度は、５０ｍｍ／分である。瞬間歪みが小さいほど、ラベルの復元性が高いことを意味する。即ち、引っ張り応力、瞬間歪みともに小さい方が、ストレッチ特性に優れる。
【００７０】
筒状ストレッチラベル１０は、少なくとも周方向に対して２５％以上の伸張が可能であることが好ましい。筒状ストレッチラベル１０は、周方向に２５％伸張後の瞬間歪み（５０ｍｍ／分）が、１０％以下が好ましく、８％以下がより好ましく、５％以下が特に好ましい。なお、瞬間歪みの下限は、理想的では０％であるが、実際に０％という場合は少ない。
【００７１】
筒状ストレッチラベル１０は、少なくとも周方向に対して１０％伸張させたときの引っ張り応力（以下、Ｆ１０値とする）が、好ましくは３〜１２Ｎ／ｍｍ2、より好ましくは５〜１０Ｎ／ｍｍ2、特に好ましくは６〜８Ｎ／ｍｍ2である。Ｆ１０値の下限値が低すぎると伸張した状態で容器の締め付け力が弱くなりすぎ、見栄えの良い装着状態が得られない場合がある。
【実施例】
【００７２】
以下、実施例により本発明をさらに説明するが、本発明はこれらの実施例に限定されるものではない。
【００７３】
＜実施例１＞
フィルム基材の作製には、合流方式がフィードブロック２種３層型の押出し機を用いた。２１０℃に加熱した２台の押出し機に下記原料樹脂（基部層原料、内面層及び外面層原料）を投入し溶融した後、基部層原料の両側に内面層及び外面層原料を積層し、Ｔダイに供給して、そのスリットから２５℃に冷却したキャスティングドラム上に２種３層で押出して急冷固化し、内面層／基部層／外面層の３層構造のフィルム基材の長尺体（第１長尺体）を得た。基部層は、密度が０．９２３ｇ／ｃｍ3、厚みを９０μｍとした。内面層及び外面層は、それぞれ、密度が０．９２３ｇ／ｃｍ3、厚みを５μｍとした。フィルム基材（第１長尺体）の全体の密度は、０．９２２ｇ／ｃｍ3、厚みは１００μｍとした。表１に、各層の厚み、密度、原料樹脂等を示す。
【００７４】
［原料樹脂］
基部層原料：密度が０．９１３ｇ／ｃｍ3の線状低密度ポリエチレン（住友化学（株）製のＦＶ２０３）２０重量％、密度が０．９２１ｇ／ｃｍ3の低密度ポリエチレン（住友化学（株）製のＦ４１２−１）５０重量％、密度が０．９３４ｇ／ｃｍ3の低密度ポリエチレン（宇部丸善ポリエチレン（株）製のＺ３７２）２５重量％、滑剤（アミド系、密度０．９２２ｇ／ｃｍ3）５重量％
内面層及び外面層原料：密度が０．９２４ｇ／ｃｍ3の低密度ポリエチレン（住友化学（株）製のＦ２００）７０重量％、密度が０．９２０ｇ／ｃｍ3のエチレン−酢酸ビニル共重合体（宇部丸善ポリエチレン（株）製のＶ２０６）３０重量％
【００７５】
次に、グラビア印刷機によって、上記第１長尺体の一方の面（内面層の内面）に該長尺体をＭＤ方向に搬送しながらメジウムインキ（透明）と溶剤型インキ（墨、藍、赤、黄のカラー４色、銀、白）を用いて厚みが３μｍの印刷層（フィルム基材／カラー／メジウム／銀／白／白、カラーでデザイン形成した後、メジウム、銀、白、白を順に全面ベタ印刷）を形成して第２長尺体を得た。次に、内面層が筒状体の内側を向くように第２長尺体のＭＤ方向に沿った端縁同士を重ね合わせ、接着剤を用いてシール部を形成することにより、筒状に成形して筒状長尺体Ａ１を得た。筒状長尺体Ａ１は、扁平状に折り畳んでロール状に巻き取った。これにより、筒状長尺体Ａ１には、ＭＤ方向に沿って２つの折り目線が形成された。
ロータリーカッター（図４に示すカット機構）を有するストレッチラベラー（（株）フジアステック製のＳＴＳ−１９１６）を用いて、筒状長尺体Ａ１をカットすることで筒状ストレッチラベルＢ１を得た。
【００７６】
筒状長尺体Ａ１、筒状ストレッチラベルＢ１について、以下の測定方法により、ストレッチ特性、カット融着、装着適性、及び印刷層割れ（印刷層割れについては、上記第１長尺体を用いて評価した）の評価を行い、評価結果を表１に示した。
【００７７】
＜ストレッチ特性の評価＞
筒状ストレッチラベルＢ１から軸方向に長さ１５±０．１ｍｍ、周方向に長さ２００ｍｍ（標線間距離１００±２ｍｍ）の長方形のサンプル片を作製した。このサンプル片の長辺方向（筒状ストレッチラベルの周方向）を測定方向として、２５％の引っ張り試験を行い、瞬間歪み（％）を測定した。２５％の引っ張り試験とは、クロスヘッド速度一定型又は振子型引張試験機（試験速度：５０±５ｍｍ／分）を用いて、所定の荷重（Ｎ）を加えてサンプル片の標線間距離が２５％となるまで伸ばす試験であり、伸ばした後に同じ試験速度で０（Ｎ）に戻したときの標線間距離を読み取って、以下の計算式で瞬間歪み（％）を算出した。
瞬間歪み（％）＝１００×ΔＬ２／Ｌ２
Ｌ２：試験前のサンプル片の標線間距離（ｍｍ）
ΔＬ２：試験後のサンプル片の標線間距離の増加（ｍｍ）
【００７８】
上記引っ張り試験において、引っ張り応力とサンプル片の伸び（歪み）との関係を示す応力歪み曲線が得られる。得られた応力歪み曲線から、サンプル片が１０％伸びたとき（伸ばしていく際の値）の引っ張り応力であるＦ１０値を求めた。
【００７９】
＜カット融着の評価＞
上記ストレッチラベラーでカットして得られた筒状ストレッチラベルＢ１の軸方向一方（下流側）から筒状体の中に指を閉じた手を入れ、３秒経ってから手を開き、筒状ストレッチラベルＢ１の軸方向他方（上流側）の開き具合について官能評価で確認した。
○（カット融着なし）：容易に開いた
×（カット融着あり）：開く際に大きな抵抗があった
【００８０】
＜装着適性の評価＞
上記ストレッチラベラーでカットして得られた筒状ストレッチラベルＢ１を、上記ストレッチラベラーを用いて３００枚／分の速度で容器に装着させて、ラベルの折れ込み、カット融着によるラベル開口不良を確認した。
○：ラベルの折れ込み、開口不良は確認されず
×：ラベルの折れ込み、開口不良が確認された
【００８１】
＜印刷層割れの評価＞
上記第１長尺体からＭＤ方向に長さ７０ｍｍ±０．１ｍｍ、ＴＤ方向に長さ１５ｍｍ±０．１ｍｍの長方形のサンプル片を作製した。当該サンプル片について、以下の手順で評価を行った。
（１）サンプル片の印刷面同士が重なるよう扁平状に折り畳み、プレス機（テスター産業（株）製のヒートシールテスター  ＴＰ−７０１−Ｂ）を用いて、常温・０．３ＭＰａ・３秒間踏み、折り目を付けた。
（２）折り目を中心にして、５℃環境下に設定したオートグラフにチャック間２０ｍｍでサンプルをセットし、設定温度になるまで放置し、１０００ｍ／分の速度で５ｍｍ（伸び率２５％相当)引っ張った。
（３）引っ張った後、オートグラフから取り外したサンプルについて、折り目における印刷層の状態を、目視とＣＣＤカメラ（倍率１００〜２００倍）で印刷面を観察することにより確認した。
○：印刷層の割れは確認されず
×：印刷層の割れが確認された
【００８２】
＜実施例２＞
基部層原料、表面層（内面層及び外面層）及び基部層の厚みを、下記のように変更した以外は、実施例１と同様にして、第１長尺体、筒状長尺体Ａ２、筒状ストレッチラベルＢ２を作製した。
基部層原料：密度が０．９１３ｇ／ｃｍ3の線状低密度ポリエチレン（住友化学（株）製のＦＶ２０３）１０重量％、密度が０．９２２ｇ／ｃｍ3の低密度ポリエチレン（宇部丸善ポリエチレン（株）製のＦ２２２ＮＨ）７５重量％、密度が０．９３４ｇ／ｃｍ3の低密度ポリエチレン（宇部丸善ポリエチレン（株）製のＺ３７２）１０重量％、実施例１と同じ滑剤（アミド系）５重量％
基部層の厚みを７０μｍ、内面層及び外面層の厚みをそれぞれ１５μｍとした。
また、実施例１と同様にして、ストレッチ特性、カット融着、及び印刷層割れの評価を行った（実施例３〜５についても同様）。
【００８３】
＜実施例３＞
基部層原料、内面層及び外面層原料を、下記のように変更した以外は、実施例２と同様にして、第１長尺体、筒状長尺体Ａ３、筒状ストレッチラベルＢ３を作製した。
基部層原料：密度が０．９１３ｇ／ｃｍ3の線状低密度ポリエチレン（宇部丸善ポリエチレン（株）製の７１５ＦＴ）２０重量％、密度が０．９２２ｇ／ｃｍ3の低密度ポリエチレン（宇部丸善ポリエチレン（株）製のＦ２２２ＮＨ）４５重量％、密度が０．９３４ｇ／ｃｍ3の低密度ポリエチレン（宇部丸善ポリエチレン（株）製のＺ３７２）２０重量％、実施例１と同じ滑剤（アミド系）５重量％
内面層及び外面層原料：密度が０．９３４ｇ／ｃｍ3の低密度ポリエチレン（宇部丸善ポリエチレン（株）製のＺ３７２）７０重量％、密度が０．９２０ｇ／ｃｍ3のエチレン−酢酸ビニル共重合体（宇部丸善ポリエチレン（株）製のＶ２０６）３０重量％
【００８４】
＜実施例４＞
基部層原料、内面層及び外面層原料を、下記のように変更した以外は、実施例１と同様にして、第１長尺体、筒状長尺体Ａ４、筒状ストレッチラベルＢ４を作製した。
基部層原料：密度が０．９１３ｇ／ｃｍ3の線状低密度ポリエチレン（宇部丸善ポリエチレン（株）製の７１５ＦＴ）２０重量％、密度が０．９２２ｇ／ｃｍ3の低密度ポリエチレン（宇部丸善ポリエチレン（株）製のＦ２２２ＮＨ）５重量％、密度が０．９３４ｇ／ｃｍ3の低密度ポリエチレン（宇部丸善ポリエチレン（株）製のＺ３７２）７０重量％、実施例１と同じ滑剤（アミド系）５重量％
内面層及び外面層原料：密度が０．９３４ｇ／ｃｍ3の低密度ポリエチレン（宇部丸善ポリエチレン（株）製のＺ３７２）７０重量％、密度が０．９２０ｇ／ｃｍ3のエチレン−酢酸ビニル共重合体（宇部丸善ポリエチレン（株）製のＶ２０６）３０重量％
【００８５】
＜実施例５＞
基部層原料を、下記のように変更した以外は、実施例４と同様にして、第１長尺体、筒状長尺体Ａ５、筒状ストレッチラベルＢ５を作製した。
基部層原料：密度が０．９０４ｇ／ｃｍ3の線状低密度ポリエチレン（宇部丸善ポリエチレン（株）製の０５４０Ｆ）２０重量％、密度が０．９２２ｇ／ｃｍ3の低密度ポリエチレン（宇部丸善ポリエチレン（株）製のＦ２２２ＮＨ）４５重量％、密度が０．９３４ｇ／ｃｍ3の低密度ポリエチレン（宇部丸善ポリエチレン（株）製のＺ３７２）３０重量％、実施例１と同じ滑剤（アミド系）５重量％
【００８６】
＜比較例１＞
第１長尺体の層構造（フィルム基材）を、基部層のみの単層構造（厚み１００μｍ）とした以外は、実施例５と同様にして、第１長尺体、筒状長尺体Ｘ１、筒状ストレッチラベルＹ１を作製した。
また、実施例１と同様にして、カット融着、装着適性、及び印刷層割れの評価を行い、評価結果を表２に示した。なお、ストレッチ特性については評価していない（比較例２〜６についても同様）。
【００８７】
＜比較例２＞
基部層原料を、下記のように変更した以外は、実施例４と同様にして、第１長尺体、筒状長尺体Ｘ２、筒状ストレッチラベルＹ２を作製した。
基部層原料：密度が０．９２２ｇ／ｃｍ3の低密度ポリエチレン（宇部丸善ポリエチレン（株）製のＦ２２２ＮＨ）５５重量％、密度が０．９３４ｇ／ｃｍ3の低密度ポリエチレン（宇部丸善ポリエチレン（株）製のＺ３７２）４０重量％、実施例１と同じ滑剤（アミド系）５重量％
【００８８】
＜比較例３＞
基部層原料、表面層（内面層及び外面層）及び基部層の厚みを、下記のように変更した以外は、比較例２と同様にして、第１長尺体、筒状長尺体Ｘ３、筒状ストレッチラベルＹ３を作製した。
基部層原料：密度が０．９１３ｇ／ｃｍ3の線状低密度ポリエチレン（宇部丸善ポリエチレン（株）製の７１５ＦＴ）２０重量％、密度が０．９２２ｇ／ｃｍ3の低密度ポリエチレン（宇部丸善ポリエチレン（株）製のＦ２２２ＮＨ）４５重量％、密度が０．９３４ｇ／ｃｍ3の低密度ポリエチレン（宇部丸善ポリエチレン（株）製のＺ３７２）３０重量％、実施例１と同じ滑剤（アミド系）５重量％
基部層の厚みを３３μｍ、内面層及び外面層の厚みをそれぞれ３３μｍとした。
【００８９】
＜比較例４＞
基部層原料、表面層及び基部層の厚みを、下記のように変更した以外は、比較例２と同様にして、第１長尺体、筒状長尺体Ｘ４、筒状ストレッチラベルＹ４を作製した。
基部層原料：密度が０．９１３ｇ／ｃｍ3の線状低密度ポリエチレン（宇部丸善ポリエチレン（株）製の７１５ＦＴ）６０重量％、密度が０．９２２ｇ／ｃｍ3の低密度ポリエチレン（宇部丸善ポリエチレン（株）製のＦ２２２ＮＨ）３０重量％、密度が０．９３４ｇ／ｃｍ3の低密度ポリエチレン（宇部丸善ポリエチレン（株）製のＺ３７２）５重量％、実施例１と同じ滑剤（アミド系）５重量％
基部層の厚みを６０μｍ、内面層及び外面層の厚みをそれぞれ２０μｍとした。
【００９０】
＜比較例５＞
基部層原料、内面層及び外面層原料を、下記のように変更した以外は、比較例４と同様にして、第１長尺体、筒状長尺体Ｘ５、筒状ストレッチラベルＹ５を作製した。
基部層原料：密度が０．９１３ｇ／ｃｍ3の線状低密度ポリエチレン（宇部丸善ポリエチレン（株）製の７１５ＦＴ）２０重量％、密度が０．９２２ｇ／ｃｍ3の低密度ポリエチレン（宇部丸善ポリエチレン（株）製のＦ２２２ＮＨ）７０重量％、密度が０．９３４ｇ／ｃｍ3の低密度ポリエチレン（宇部丸善ポリエチレン（株）製のＺ３７２）５重量％、実施例１と同じ滑剤（アミド系）５重量％
内面層及び外面層原料：密度が０．９３４ｇ／ｃｍ3の低密度ポリエチレン（宇部丸善ポリエチレン（株）製のＺ３７２）３０重量％、密度が０．９２０ｇ／ｃｍ3のエチレン−酢酸ビニル共重合体（宇部丸善ポリエチレン（株）製のＶ２０６）７０重量％
【００９１】
【表１】
2015114593.tif 000003
【表２】
2015114593.tif 000004
【符号の説明】
【００９２】
１０  筒状ストレッチラベル、１１  フィルム基材、１２  印刷層、１３  シール部、２０  基部層、２１  内面層、２２  外面層、３０  筒状長尺体、３１  折り目線、３２  カット位置
【図１】
2015114593.tif 000005
【図２】
2015114593.tif 000006
【図３】
2015114593.tif 000007
【図４】
2015114593.tif 000008
【図５】
2015114593.tif 000009